(57)【要約】【課題】耐水性が高く、レーザー封着の際に、低温で軟化流動し得るガラス粉末及びそれを用いた封着材料を創案する。【解決手段】本発明のガラス粉末は、ガラス組成として、下記酸化物換算のモル％で、Ａｇ２Ｏ  １０〜５０％、Ｐ２Ｏ５  １０〜３５％未満、ＴｅＯ２  １〜３５％未満、ＺｎＯ  ３超〜２５％未満、Ｎｂ２Ｏ５  ０〜１０％、ＣｕＯ＋ＭｎＯ＋Ｆｅ２Ｏ３＋Ｖ２Ｏ５＋ＮｉＯ＋ＷＯ３＋ＭｏＯ３＋Ｃｏ３Ｏ４  １〜３０％を含有することを特徴とする。【選択図】なし【特許請求の範囲】
【請求項１】
ガラス組成として、下記酸化物換算のモル％で、Ａｇ２Ｏ  １０〜５０％、Ｐ２Ｏ５  １０〜３５％未満、ＴｅＯ２  １〜３５％未満、ＺｎＯ  ３超〜２５％未満、Ｎｂ２Ｏ５  ０〜１０％、ＣｕＯ＋ＭｎＯ＋Ｆｅ２Ｏ３＋Ｖ２Ｏ５＋ＮｉＯ＋ＷＯ３＋ＭｏＯ３＋Ｃｏ３Ｏ４  １〜３０％を含有することを特徴とするガラス粉末。
【請求項２】
ＣｕＯ＋ＭｎＯの含有量が１〜３０モル％であることを特徴とする請求項１に記載のガラス粉末。
【請求項３】
実質的にＰｂＯを含有しないことを特徴とする請求項１又は２に記載のガラス粉末。
【請求項４】
ガラス粉末  ５０〜９０体積％、耐火性フィラー粉末  １０〜５０体積％、レーザー吸収材  ０〜２０体積％を含有し、
ガラス粉末が請求項１〜３の何れかに記載のガラス粉末であることを特徴とする封着材料。
【請求項５】
耐火性フィラー粉末が、ＮａＺｒ２（ＰＯ４）３型固溶体、ウイレマイト、コージエライト、ジルコン、酸化スズ、β−ユークリプタイト、リン酸ジルコニウム、五酸化ニオブ、石英ガラス、ムライト、チタン酸アルミニウム、アルミナ、立方晶ジルコニア、チタニア、スズ酸亜鉛、マグネシア、石英、スピネル、ガーナイトから選ばれる一種又は二種以上であることを特徴とする請求項４に記載の封着材料。
【請求項６】
レーザー吸収材の含有量が５体積％以下であることを特徴とする請求項４又は６に記載の封着材料。
【請求項７】
レーザー封着に用いることを特徴とする請求項４〜６の何れかに記載の封着材料。
【請求項８】
パッケージ基体とガラス蓋とが封着材料層を介して気密封着された気密パッケージであって、封着材料層が請求項４〜７の何れかに記載の封着材料を含むことを特徴とする気密パッケージ。
【請求項９】
パッケージ基体が、基部と基部上に設けられた枠部とを有し、封着材料層が該枠部の頂部とガラス蓋の間に介在していることを特徴とする請求項８に記載の気密パッケージ。
【発明の詳細な説明】
【技術分野】
【０００１】
本発明は、ガラス粉末及びそれを用いた封着材料に関し、特にレーザー光による封着処理（以下、レーザー封着）に好適なガラス粉末及びそれを用いた封着材料に関する。
【背景技術】
【０００２】
近年、ＭＥＭＳ（Micro Electric Mechanical System）パッケージ等の気密パッケージの高性能化が検討されている。従来まで、気密パッケージの接着材料として、低温硬化性を有する有機樹脂系接着剤やはんだが使用されてきた。しかし、有機樹脂系接着剤では、気体や水分の浸入を完全に遮断できないため、内部素子の特性が経時的に劣化する虞がある。また、はんだによる封着は、内部素子を含む気密パッケージ全体を加熱する工程があるため、内部素子を熱劣化させる虞がある。
【０００３】
一方、ガラス粉末を含む封着材料は、有機樹脂系接着剤に比べて、気体や水分が透過し難いため、長期に亘って内部素子の特性を維持することができる。
【０００４】
しかし、ガラス粉末は、有機樹脂系接着剤よりも軟化温度が高いため、封着時に内部素子を熱劣化させる虞がある。このような事情から、レーザー封着が注目されている。レーザー封着によれば、封着すべき部分のみを局所的に加熱し得るため、内部素子を熱劣化させることなく、気密パッケージを封着することができる。
【０００５】
また、近年、ＬＥＤ（Light Emission Diode）素子が実装された気密パッケージでは、熱伝導性の観点から、パッケージ基体として、窒化アルミニウム、アルミナ、サーマルビアを有する低温焼成基板（ＬＴＣＣ）等が使用されるが、この場合も、ＬＥＤ素子の熱劣化を防止するために、パッケージ基体とガラス蓋（リッド）をレーザー封着することが好ましい。特に、紫外波長領域で発光するＬＥＤ素子が実装された気密パッケージでは、レーザー封着により紫外波長領域で発光特性を維持し易くなる。
【先行技術文献】
【特許文献】
【０００６】
【特許文献１】特開２００２−１７９４３６号公報
【発明の開示】
【発明が解決しようとする課題】
【０００７】
レーザー封着には、一般的に、ガラス粉末としてビスマス系ガラスが使用されている。ビスマス系ガラスは、他の低融点ガラスに比べて耐水性が高いという特徴を有している。
【０００８】
しかし、ビスマス系ガラスは、他の低融点ガラスに比べて軟化温度が高いため、レーザー封着の際に、ガラス蓋や封着材料に熱歪みが生じ易いという問題がある。レーザー封着の条件を変更することにより、熱歪みを多少低減することは可能であるが、その低減にも限界がある。よって、レーザー封着の際に、低温で軟化流動し得る封着材料が求められている。
【０００９】
そこで、本発明は、上記事情に鑑みなされたものであり、その技術的課題は、耐水性が高く、レーザー封着の際に、低温で軟化流動し得るガラス粉末及びそれを用いた封着材料を創案することである。
【課題を解決するための手段】
【００１０】
本発明者は、種々の実験を繰り返した結果、銀リン酸系ガラスに特定の遷移金属酸化物を所定量導入することにより、上記技術的課題を解決し得ることを見出し、本発明として提案するものである。すなわち、本発明のガラス粉末は、ガラス組成として、下記酸化物換算のモル％で、Ａｇ２Ｏ  １０〜５０％、Ｐ２Ｏ５  １０〜３５％未満、ＴｅＯ２  １〜３５％未満、ＺｎＯ  ３超〜２５％未満、Ｎｂ２Ｏ５  ０〜１０％、ＣｕＯ＋ＭｎＯ＋Ｆｅ２Ｏ３＋Ｖ２Ｏ５＋ＮｉＯ＋ＷＯ３＋ＭｏＯ３＋Ｃｏ３Ｏ４  １〜３０％を含有することを特徴とする。ここで、「ＣｕＯ＋ＭｎＯ＋Ｆｅ２Ｏ３＋Ｖ２Ｏ５＋ＮｉＯ＋ＷＯ３＋ＭｏＯ３＋Ｃｏ３Ｏ４」は、ＣｕＯ、ＭｎＯ、Ｆｅ２Ｏ３、Ｖ２Ｏ５、ＮｉＯ、ＷＯ３、ＭｏＯ３及びＣｏ３Ｏ４の合量を指す。
【００１１】
本発明のガラス粉末は、Ａｇ２Ｏ  １０〜５０％、Ｐ２Ｏ５  １０〜３５％未満、ＴｅＯ２  １〜３５％未満、ＺｎＯ  ３超〜２５％未満、Ｎｂ２Ｏ５  ０〜１０％を含有する。このようにすれば、耐水性を維持しつつ、ガラスを低融点化することができる。
【００１２】
更に、本発明のガラス粉末は、ＣｕＯ＋ＭｎＯ＋Ｆｅ２Ｏ３＋Ｖ２Ｏ５＋ＮｉＯ＋ＷＯ３＋ＭｏＯ３＋Ｃｏ３Ｏ４を１モル％以上含む。このようにすれば、光吸収特性が向上するため、レーザー封着の際に、ガラスが軟化流動し易くなる。
【００１３】
また、本発明のガラス粉末は、ＣｕＯ＋ＭｎＯの含有量が１〜３０モル％であることが好ましい。ここで、「ＣｕＯ＋ＭｎＯ」は、ＣｕＯとＭｎＯの合量である。
【００１４】
また、本発明のガラス粉末は、実質的にＰｂＯを含有しないことが好ましい。ここで、「実質的にＰｂＯを含有しない」とは、ガラス組成中のＰｂＯの含有量が０．１モル％未満の場合を指す。
【００１５】
本発明の封着材料は、ガラス粉末  ５０〜９０体積％、耐火性フィラー粉末  １０〜５０体積％、レーザー吸収材  ０〜２０体積％を含有し、ガラス粉末が上記のガラス粉末であることが好ましい。
【００１６】
また、本発明の封着材料は、耐火性フィラー粉末が、ＮａＺｒ２（ＰＯ４）３型固溶体、ウイレマイト、コージエライト、ジルコン、酸化スズ、β−ユークリプタイト、リン酸ジルコニウム、五酸化ニオブ、石英ガラス、ムライト、チタン酸アルミニウム、アルミナ、立方晶ジルコニア、チタニア、スズ酸亜鉛、マグネシア、石英、スピネル、ガーナイトから選ばれる一種又は二種以上であることが好ましい。ここで、「ＮａＺｒ２（ＰＯ４）３型固溶体」とは、ＸＹ２Ｚ３Ｏ１２又はＡＹＺ３Ｏ１２の化学式で表される物質であり、Ｘは１価に相当する元素からなり、Ｙは４価に相当する元素からなり、またＡ、Ｚは５価に相当する元素からなる。
【００１７】
また、本発明の封着材料は、レーザー吸収材の含有量が５体積％以下であることが好ましい。このようにすれば、レーザー封着の際に、ガラスが失透し難くなる。
【００１８】
また、本発明の封着材料は、レーザー封着に用いることが好ましい。このようにすれば、封着の際に、内部素子の熱劣化を防止することができる。なお、レーザー封着に使用するレーザー光の光源は、特に限定されないが、例えば、半導体レーザー、ＹＡＧレーザー、ＣＯ２レーザー、エキシマレーザー、赤外レーザー等が、取り扱いが容易な点で好適である。また、レーザー光の発光中心波長は、上記封着材料にレーザー光を的確に吸収させるために、５００〜１６００ｎｍ、特に７５０〜１３００ｎｍが好ましい。
【００１９】
本発明の気密パッケージは、パッケージ基体とガラス蓋とが封着材料層を介して気密封着された気密パッケージであって、封着材料層が上記の封着材料を含むことが好ましい。
【００２０】
また、本発明の気密パッケージでは、パッケージ基体が、基部と基部上に設けられた枠部とを有し、封着材料層が該枠部の頂部とガラス蓋の間に介在していることが好ましい。
【図面の簡単な説明】
【００２１】
【図１】気密パッケージの一実施形態を説明するための概略断面図である。
【発明を実施するための形態】
【００２２】
本発明のガラス粉末は、ガラス組成として、下記酸化物換算のモル％で、Ａｇ２Ｏ  １０〜５０％、Ｐ２Ｏ５  １０〜３５％未満、ＴｅＯ２  １〜３５％未満、ＺｎＯ  ３超〜２５％未満、Ｎｂ２Ｏ５  ０〜１０％、ＣｕＯ＋ＭｎＯ＋Ｆｅ２Ｏ３＋Ｖ２Ｏ５＋ＮｉＯ＋ＷＯ３＋ＭｏＯ３＋Ｃｏ３Ｏ４  １〜３０％を含有する。上記のようにガラス粉末のガラス組成を限定した理由を下記に詳述する。なお、以下の％表示は、特に断りがない限り、モル％を示す。
【００２３】
Ａｇ２Ｏは、ガラスを低融点化させると共に、水に溶け難いため、耐水性を高める成分である。Ａｇ２Ｏの含有量は１０〜５０％であり、好ましくは２０〜４０％である。Ａｇ２Ｏが少な過ぎると、ガラスの粘性が高くなって、軟化流動性が低下し易くなると共に、耐水性が低下し易くなる。一方、Ａｇ２Ｏが多過ぎると、ガラス化が困難になる。
【００２４】
Ｐ２Ｏ５は、ガラスを低融点化させる成分である。その含有量は１０〜３５％未満であり、好ましくは１５〜２５％である。Ｐ２Ｏ５が少な過ぎると、ガラス化が困難になる。一方、Ｐ２Ｏ５が多過ぎると、耐候性、耐水性が低下し易くなる。
【００２５】
ＴｅＯ２は、耐失透性を高める成分であり、またガラスを低融点化させる成分である。ＴｅＯ２の含有量は１〜３５％未満であり、好ましくは１０〜２５％である。ＴｅＯ２が少な過ぎると、上記効果を享受し難くなる。一方、ＴｅＯ２が多過ぎると、耐候性、耐水性が低下し易くなる。
【００２６】
ＺｎＯは、耐失透性を高める成分であり、また熱膨張係数を低下させる成分である。ＺｎＯの含有量は３超〜２５％未満であり、好ましくは５〜２０％である。ＺｎＯが少な過ぎると、上記効果を享受し難くなる。一方、ＺｎＯが多過ぎると、ガラスの粘性が高くなって、軟化流動性が低下し易くなる。
【００２７】
Ｎｂ２Ｏ５は、耐水性を高める成分である。Ｎｂ２Ｏ５の含有量は０〜１０％であり、好ましくは１〜８％である。Ｎｂ２Ｏ５が多過ぎると、ガラスの粘性が高くなって、軟化流動性が低下し易くなる。
【００２８】
ＣｕＯ、ＭｎＯ、Ｆｅ２Ｏ３、Ｖ２Ｏ５、ＮｉＯ、ＷＯ３、ＭｏＯ３、Ｃｏ３Ｏ４は、光吸収特性を高める成分である。ＣｕＯ＋ＭｎＯ＋Ｆｅ２Ｏ３＋Ｖ２Ｏ５＋ＮｉＯ＋ＷＯ３＋ＭｏＯ３＋Ｃｏ３Ｏ４の含有量は１〜３０％であり、好ましくは２〜２５％、特に３〜２０％である。ＣｕＯ＋ＭｎＯ＋Ｆｅ２Ｏ３＋Ｖ２Ｏ５＋ＮｉＯ＋ＷＯ３＋ＭｏＯ３＋Ｃｏ３Ｏ４が少な過ぎると、レーザー封着の際に、ガラスが軟化流動し難くなるため、レーザー封着強度が低下し易くなる。一方、ＣｕＯ＋ＭｎＯ＋Ｆｅ２Ｏ３＋Ｖ２Ｏ５＋ＮｉＯ＋ＷＯ３＋ＭｏＯ３＋Ｃｏ３Ｏ４が多過ぎると、ガラス化が困難になる。
【００２９】
ＣｕＯ、ＭｎＯ、Ｆｅ２Ｏ３、Ｖ２Ｏ５、ＮｉＯ、ＷＯ３、ＭｏＯ３、Ｃｏ３Ｏ４の内、ＣｕＯとＭｎＯは、光吸収特性が良好であり、銀リン酸系ガラスとの適合性が良好である。
ＣｕＯ＋ＭｎＯの含有量は１〜３０％であり、好ましくは２〜２５％、特に３〜２０％である。ＣｕＯ＋ＭｎＯが少な過ぎると、レーザー封着の際に、ガラスが軟化流動し難くなるため、レーザー封着強度が低下し易くなる。一方、ＣｕＯ＋ＭｎＯが多過ぎると、ガラス化が困難になる。
【００３０】
なお、ＣｕＯ、ＭｎＯ、Ｆｅ２Ｏ３、Ｖ２Ｏ５、ＮｉＯ、ＷＯ３、ＭｏＯ３、Ｃｏ３Ｏ４のそれぞれの含有量は、好ましくは０〜２５％、より好ましくは２〜２０％、特に好ましくは３〜１０％である。
【００３１】
また、本発明の銀リン酸系ガラスにおいては、上記成分以外にも、Ｌｉ２Ｏ、ＳｉＯ２、Ａｌ２Ｏ３、Ｉｎ２Ｏ３、Ｂｉ２Ｏ３などの酸化物、Ｌｉ、Ｓｉ、Ｂ、Ａｌ、Ｍｎ、Ｉｎ、Ｍｏ、Ｃｕ、Ｃｏ、Ｇｅ、Ｗ、Ｚｎ、Ｔｅ、Ｇａ、Ｐ、Ａｇのハロゲン化物や硫化物をそれぞれ５％、好ましくは１％まで導入することができる。ここで、「ハロゲン化物」とは、フッ化物、塩化物、臭化物、ヨウ化物のことである。なお、金属元素が同じ場合、ハロゲン化物の方が、酸化物よりも、ガラスの粘性を低下させる効果が大きくなるが、その一方で環境負荷が大きくなる。
【００３２】
本発明のガラス粉末は、３０〜１５０℃の温度範囲における熱膨張係数が１００〜２００×１０−７／℃程度であり、また機械的強度が高くない。よって、本発明のガラス粉末は、耐火性フィラー粉末と混合して複合粉末とすることが好ましい。これにより、熱膨張係数を低減しつつ、機械的強度を高めることができる。
【００３３】
本発明の封着材料は、ガラス粉末  ５０〜９０体積％、耐火性フィラー粉末  １０〜５０体積％、レーザー吸収材  ０〜２０体積％を含有することが好ましく、ガラス粉末  ５５〜８０体積％、耐火性フィラー粉末  ２０〜４５体積％、レーザー吸収材  ０〜５体積％を含有することが更に好ましい。ガラス粉末は、レーザー封着の際に、軟化流動して、気密パッケージの気密信頼性を確保するための成分である。耐火性フィラー粉末は、骨材として作用し、熱膨張係数を低減しつつ、機械的強度を高めるための成分である。レーザー吸収材は、レーザー封着の際に、レーザー光を吸収して、ガラス粉末の軟化流動を促進する成分である。
【００３４】
ガラス粉末の最大粒子径Ｄｍａｘは、好ましくは１０μｍ以下、特に５μｍ以下である。ガラス粉末の最大粒子径Ｄｍａｘが大き過ぎると、レーザー封着に要する時間が長くなると共に、被封着物間のギャップを均一化し難くなり、レーザー封着の精度が低下し易くなる。ここで、「最大粒子径Ｄｍａｘ」とは、レーザー回折装置で測定した値を指し、レーザー回折法により測定した際の体積基準の累積粒度分布曲線において、その積算量が粒子の小さい方から累積して９９％である粒子径を表す。
【００３５】
ガラス粉末の軟化点は、好ましくは４００℃以下、３８０℃以下、特に３６０℃以下が好ましい。ガラス粉末の軟化点が高過ぎると、レーザー封着の際にガラスが軟化し難くなるため、レーザー光の出力を上昇させない限り、レーザー封着強度を高めることができない。ここで、「軟化点」は、マクロ型示差熱分析で測定した時の第四変曲点の温度を指す。
【００３６】
耐火性フィラー粉末には、種々の材料が使用可能であるが、その中でも、低膨張と高強度の観点から、ＮａＺｒ２（ＰＯ４）３型固溶体、ウイレマイト、コージエライト、ジルコン、酸化スズ、β−ユークリプタイト、リン酸ジルコニウム、五酸化ニオブ、石英ガラス、ムライト、チタン酸アルミニウム等が好ましい。また、機械的強度を高める観点から、耐火性フィラー粉末として、アルミナ、立方晶ジルコニア、チタニア、スズ酸亜鉛、マグネシア、石英、スピネル、ガーナイト等を用いることも好ましい。なお、上記の耐火性フィラー粉末は、単独で使用しても良いし、二種以上を混合して使用しても良い。なお、本発明の効果を損なわない限り、上記耐火性フィラー粉末以外の耐火性フィラー粉末を使用してもよい。
【００３７】
耐火性フィラー粉末の最大粒子径Ｄｍａｘは、好ましくは１５μｍ以下、１０μｍ未満、５μｍ未満、特に０．５〜３μｍ未満である。耐火性フィラー粉末の最大粒子径Ｄｍａｘが大き過ぎると、被封着物間のギャップを均一化し難くなると共に、被封着物間のギャップを狭小化し難くなり、気密パッケージの薄型化を図り難くなる。なお、被封着物間のギャップが大きい場合に、被封着物と封着材料層の熱膨張係数差が大きいと、被封着物や封着材料層にクラック等が発生し易くなる。
【００３８】
本発明の封着材料において、レーザー吸収材の含有量は、好ましくは０〜２０体積％、０〜１０体積％、０〜５体積％、０〜３体積％、０〜１体積％、特に０〜０．１体積％である。レーザー吸収材の含有量が多過ぎると、レーザー封着の際に、ガラス中にレーザー吸収材が溶け込み、これによりガラスが失透して、封着材料の軟化流動性が低下し易くなる。
【００３９】
本発明の封着材料において、波長８０８ｎｍの単色光における光吸収率は、好ましくは２０％以上、更に好ましくは３０％以上である。この光吸収率が低いと、レーザー封着の際に封着材料層が光を適正に吸収できず、レーザー光の出力を上昇させない限り、レーザー封着強度を高めることができない。なお、レーザー光の出力を上昇させると、レーザー封着の際に内部素子が熱劣化する虞がある。ここで、「波長８０８ｎｍの単色光における光吸収率」は、膜厚５μｍに焼成した封着材料層について、λ＝８０８ｎｍの単色光の反射率と透過率を分光光度計でそれぞれ測定し、それらの合計値を１００％から減じた値に相当する。
【００４０】
本発明の封着材料において、熱膨張係数は、好ましくは８５×１０−７／℃以下、８０×１０−７／℃以下、特に５０×１０−７／℃以上、且つ７５×１０−７／℃以下である。このようにすれば、被封着物が低膨張である場合、レーザー封着の際に、被封着物や封着材料に熱歪みが生じ難くなり、被封着物や封着材料層にクラックが生じ難くなる。
【００４１】
本発明の封着材料において、軟化点は、好ましくは５００℃以下、４５０℃以下、特に４００℃以下である。封着材料の軟化点が高過ぎると、レーザー封着の際にガラスが軟化流動し難くなるため、レーザー光の出力を上昇させない限り、レーザー封着強度を高めることができない。
【００４２】
本発明の封着材料は、まず上記ガラス組成を有するように各種原料を調合し、８５０〜１０００℃で１〜３時間溶融してガラス化した後、溶融ガラスをフィルム成形し、更にボールミル粉砕、空気分級して、ガラス粉末を得る。その後、このガラス粉末に耐火性フィラー粉末等を添加して混合することにより、封着材料を得ることができる。
【００４３】
本発明の封着材料は、粉末の状態で使用に供してもよいが、ビークルと均一に混練し、封着材料ペーストに加工すると取り扱い易い。ビークルは、主に溶媒と樹脂で構成される。樹脂は、封着材料ペーストの粘性を調整する目的で添加される。また、必要に応じて、界面活性剤、増粘剤等を添加することもできる。封着材料ペーストは、ディスペンサーやスクリーン印刷機等の塗布機を用いて被封着物上に塗布された後、脱バインダー工程に供される。
【００４４】
樹脂として、アクリル酸エステル（アクリル樹脂）、エチルセルロース、ポリエチレングリコール誘導体、ニトロセルロース、ポリメチルスチレン、ポリエチレンカーボネート、メタクリル酸エステル等が使用可能である。特に、アクリル酸エステル、ニトロセルロースは、熱分解性が良好であるため、好ましい。
【００４５】
溶媒として、Ｎ、Ｎ’−ジメチルホルムアミド（ＤＭＦ）、α−ターピネオール、高級アルコール、γ−ブチルラクトン（γ−ＢＬ）、テトラリン、ブチルカルビトールアセテート、酢酸エチル、酢酸イソアミル、ジエチレングリコールモノエチルエーテル、ジエチレングリコールモノエチルエーテルアセテート、ベンジルアルコール、トルエン、３−メトキシ−３−メチルブタノール、トリエチレングリコールモノメチルエーテル、トリエチレングリコールジメチルエーテル、ジプロピレングリコールモノメチルエーテル、ジプロピレングリコールモノブチルエーテル、トリプロピレングリコールモノメチルエーテル、トリプロピレングリコールモノブチルエーテル、プロピレンカーボネート、ジメチルスルホキシド（ＤＭＳＯ）、Ｎ−メチル−２−ピロリドン等が使用可能である。
【００４６】
本発明の封着材料は、気密パッケージの封着材料層に用いることが好ましい。気密パッケージは、パッケージ基体とガラス蓋とが封着材料層を介して気密封着された構造であることが好ましい。以下、気密パッケージについて、詳細に説明する。
【００４７】
パッケージ基体は、基部と基部上に設けられた枠部とを有することが好ましく、封着材料層は、該枠部の頂部に形成されていることが好ましい。このようにすれば、パッケージ基体の枠部内にＭＥＭＳ、ＬＥＤ素子等の内部素子を収容し易くなる。パッケージ基体の枠部は、パッケージ基体の外側端縁領域に沿って、額縁状に形成されていることが好ましい。このようにすれば、デバイスとして機能する有効面積を拡大することができる。またＭＥＭＳ、ＬＥＤ素子等の内部素子をパッケージ基体の枠部内に収容し易くなり、且つ配線接合等も行い易くなる。
【００４８】
枠部の頂部における封着材料層が配される領域の表面の表面粗さＲａは１．０μｍ未満であることが好ましい。この表面の表面粗さＲａが大きくなると、レーザー封着の精度が低下し易くなる。ここで、「表面粗さＲａ」は、例えば、触針式又は非接触式のレーザー膜厚計や表面粗さ計により測定することができる。
【００４９】
枠部の頂部の幅は、好ましくは１００〜３０００μｍ、２００〜１５００μｍ、特に３００〜９００μｍである。枠部の頂部の幅が狭過ぎると、封着材料層と枠部の頂部との位置合わせが困難になる。一方、枠部の頂部の幅が広過ぎると、デバイスとして機能する有効面積が小さくなる。
【００５０】
パッケージ基体は、ガラス、ガラスセラミック、窒化アルミニウム、酸化アルミニウムの何れか、或いはこれらの複合材料（例えば、窒化アルミニウムとガラスセラミックを一体化したもの）であることが好ましい。ガラスは、封着材料層と反応層を形成し易いため、レーザー封着で強固な封着強度を確保することができる。ガラスセラミックは、封着材料層との濡れ性を適正化し易いという特徴がある。更にサーマルビアを容易に形成し得るため、気密パッケージが過度に温度上昇する事態を適正に防止することができる。窒化アルミニウムと酸化アルミニウムは、放熱性が良好であるため、気密パッケージの温度上昇を抑制し易くなる。
【００５１】
ガラスセラミック、窒化アルミニウム、酸化アルミニウムは、黒色顔料が分散されている（黒色顔料が分散された状態で焼結されてなる）ことが好ましい。このようにすれば、パッケージ基体が、封着材料層を透過したレーザー光を吸収することができる。その結果、レーザー封着の際にパッケージ基体の封着材料層と接触する箇所が加熱されるため、封着材料層とパッケージ基体の界面で反応層の形成を促進することができる。
【００５２】
黒色顔料が分散されているパッケージ基体は、照射すべきレーザー光を吸収する性質を有すること、つまり厚み０．５ｍｍ、照射すべきレーザー光の波長（８０８ｎｍ）における全光線透過率が１０％以下（望ましくは５％以下）であることが好ましい。このようにすれば、パッケージ基体と封着材料層の界面で封着材料層の温度が上がり易くなる。
【００５３】
パッケージ基体の基部の厚みは０．１〜２．５ｍｍ、特に０．２〜１．５ｍｍが好ましい。これにより、気密パッケージの薄型化を図ることができる。
【００５４】
パッケージ基体の枠部の高さ、つまりパッケージ基体から基部の厚みを引いた高さは、好ましくは１００〜２０００μｍ、特に２００〜９００μｍである。このようにすれば、内部素子を適正に収容しつつ、気密パッケージの薄型化を図り易くなる。
【００５５】
ガラス蓋として、種々のガラスが使用可能である。例えば、無アルカリガラス、アルカリホウケイ酸ガラス、ソーダ石灰ガラスが使用可能である。なお、ガラス蓋は、複数枚のガラス板を貼り合わせた積層ガラスであってもよい。
【００５６】
ガラス蓋の内部素子側の表面に機能膜を形成してもよく、ガラス蓋の外側の表面に機能膜を形成してもよい。特に機能膜として反射防止膜が好ましい。これにより、ガラス蓋の表面で反射する光を低減することができる。
【００５７】
ガラス蓋の厚みは、好ましくは０．１ｍｍ以上、０．２〜２．０ｍｍ、０．４〜１．５ｍｍ、特に０．５〜１．２ｍｍである。ガラス蓋の厚みが小さいと、気密パッケージの強度が低下し易くなる。一方、ガラス蓋の厚みが大きいと、気密パッケージの薄型化を図り難くなる。
【００５８】
ガラス蓋と封着材料層の熱膨張係数差は５０×１０−７／℃未満、４０×１０−７／℃未満、特に３０×１０−７／℃以下が好ましい。この熱膨張係数差が大き過ぎると、封着部分に残留する応力が不当に高くなり、気密パッケージの気密信頼性が低下し易くなる。
【００５９】
封着材料層は、本発明の封着材料により構成されており、レーザー光を吸収することにより軟化変形して、パッケージ基体の表層に反応層を形成し、パッケージ基体とガラス蓋とを気密一体化する機能を有している。
【００６０】
封着材料層の端部（内側端部及び／又は外側端部）は、断面視で円弧状に側方に突出していることが好ましく、封着材料層の内側端部及び外側端部が円弧状に突き出ていることが更に好ましい。このようにすれば、気密パッケージにせん断応力がかかった時に、封着材料層がバルク破壊し難くなる。結果として、気密パッケージの気密信頼性を高めることができる。
【００６１】
封着材料層は、枠部との接触位置が枠部の頂部の内側端縁から離間するように形成されると共に、枠部の頂部の外側端縁から離間するように形成することが好ましく、枠部の頂部の内側端縁から５０μｍ以上、６０μｍ以上、７０〜２０００μｍ、特に８０〜１０００μｍ離間した位置に形成されることが更に好ましい。枠部の頂部の内側端縁と封着材料層の離間距離が短過ぎると、レーザー封着の際に、局所加熱で発生した熱が逃げ難くなるため、冷却過程でガラス蓋が破損し易くなる。一方、枠部の頂部の内側端縁と封着材料層の離間距離が長過ぎると、気密パッケージの小型化が困難になる。また枠部の頂部の外側端縁から５０μｍ以上、６０μｍ以上、７０〜２０００μｍ、特に８０〜１０００μｍ離間した位置に形成されていることが好ましい。枠部の頂部の外側端縁と封着材料層の離間距離が短過ぎると、レーザー封着の際に、局所加熱で発生した熱が逃げ難くなるため、冷却過程でガラス蓋が破損し易くなる。一方、枠部の頂部の外側端縁と封着材料層の離間距離が長過ぎると、気密パッケージの小型化が困難になる。
【００６２】
封着材料層は、ガラス蓋との接触位置がガラス蓋の端縁から５０μｍ以上、６０μｍ以上、７０〜１５００μｍ、特に８０〜８００μｍ離間するように形成されていることが好ましい。ガラス蓋の端縁と封着材料層の離間距離が短過ぎると、レーザー封着の際に、ガラス蓋の端縁領域において、ガラス蓋の内部素子側の表面と外側の表面の表面温度差が大きくなり、ガラス蓋が破損し易くなる。
【００６３】
封着材料層は、枠部の頂部の幅方向の中心線上に形成されている、つまり枠部の頂部の中央領域に形成されていることが好ましい。このようにすれば、レーザー封着の際に、局所加熱で発生した熱が逃げ易くなるため、ガラス蓋が破損し難くなる。なお、枠部の頂部の幅が充分に大きい場合は、枠部の頂部の幅方向の中心線上に封着材料層を形成しなくてもよい。
【００６４】
封着材料層の平均厚みは、好ましくは８．０μｍ未満、特に１．０μｍ以上、且つ６．０μｍ未満である。封着材料層の平均厚みが小さい程、封着材料層とガラス蓋の熱膨張係数が不整合である時に、レーザー封着後に封着部分に残留する応力を低減することができる。またレーザー封着の精度を高めることもできる。なお、上記のように封着材料層の平均厚みを規制する方法としては、複合粉末ペーストを薄く塗布する方法、封着材料層の表面を研磨処理する方法等が挙げられる。
【００６５】
封着材料層の最大幅は、好ましくは１μｍ以上、且つ２０００μｍ以下、１０μｍ以上、且つ１０００μｍ以下、５０μｍ以上、且つ８００μｍ以下、特に１００μｍ以上、且つ６００μｍ以下である。封着材料層の最大幅を狭くすると、封着材料層を枠部の端縁から離間させ易くなるため、レーザー封着後に封着部分に残留する応力を低減し易くなる。更にパッケージ基体の枠部の幅を狭くすることができ、デバイスとして機能する有効面積を拡大することができる。一方、封着材料層の最大幅が狭過ぎると、封着材料層に大きなせん断応力がかかった場合に、封着材料層がバルク破壊し易くなる。更にレーザー封着の精度が低下し易くなる。
【００６６】
封着材料層の平均厚みを封着材料層の最大幅で除した値は、好ましくは０．００３以上、０．００５以上、０．０１〜０．１、特に０．０２〜０．０５である。封着材料層の平均厚みを封着材料層の最大幅で除した値が小さ過ぎると、封着材料層に大きなせん断応力がかかった場合に、封着材料層がバルク破壊し易くなる。一方、封着材料層の平均厚みを封着材料層の最大幅で除した値が大き過ぎると、レーザー封着の精度が低下し易くなる。
【００６７】
封着材料層の表面粗さＲａは、好ましくは０．５μｍ未満、０．２μｍ以下、特に０．０１〜０．１５μｍである。また、封着材料層の表面粗さＲＭＳは、好ましくは１．０μｍ未満、０．５μｍ以下、特に０．０５〜０．３μｍである。このようにすれば、パッケージ基体と封着材料層の密着性が向上し、レーザー封着の精度が向上する。ここで、「表面粗さＲＭＳ」は、例えば、触針式又は非接触式のレーザー膜厚計や表面粗さ計により測定することができる。なお、上記のように封着材料層の表面粗さＲａ、ＲＭＳを規制する方法としては、封着材料層の表面を研磨処理する方法、耐火性フィラー粉末の粒度を小さくする方法等が挙げられる。
【００６８】
気密パッケージを製造する方法としては、ガラス蓋側から封着材料層に向けてレーザー光を照射し、封着材料層を軟化変形させることにより、パッケージ基体とガラス蓋とを気密封着して、気密パッケージを得ることが好ましい。この場合、ガラス蓋をパッケージ基体の下方に配置してもよいが、レーザー封着の効率の観点から、ガラス蓋をパッケージ基体の上方に配置することが好ましい。
【００６９】
レーザーとして、種々のレーザーを使用することができる。特に、半導体レーザー、ＹＡＧレーザー、ＣＯ２レーザー、エキシマレーザー、赤外レーザーは、取扱いが容易な点で好ましい。
【００７０】
レーザー封着を行う雰囲気は特に限定されず、大気雰囲気でもよく、窒素雰囲気等の不活性雰囲気でもよい。
【００７１】
レーザー封着を行う際に、１００℃以上、且つ内部素子の耐熱温度以下の温度でガラス蓋を予備加熱すると、レーザー封着の際にサーマルショックによるガラス蓋の破損を抑制し易くなる。またレーザー封着直後に、ガラス蓋側からアニールレーザーを照射すると、サーマルショックや残留応力によるガラス蓋の破損を更に抑制し易くなる。
【００７２】
ガラス蓋を押圧した状態でレーザー封着を行うことが好ましい。これにより、レーザー封着の際に、封着材料層の端部を円弧状に突出させ易くなる。そして、封着材料層の端部を円弧状に突出させた場合、気密パッケージにせん断応力がかかった時に、封着材料層がバルク破壊し難くなる。結果として、気密パッケージの気密信頼性を高めることができる。
【００７３】
以下、図面を参照しながら、本発明を説明する。図１は、気密パッケージの一実施形態を説明するための概略断面図である。図１から分かるように、気密パッケージ１は、パッケージ基体１０とガラス蓋１１とを備えている。また、パッケージ基体１０は、基部１２と、基部１２の外周端縁上に額縁状の枠部１３とを有している。そして、パッケージ基体１０の枠部１３内には、内部素子１４が収容されている。なお、パッケージ基体１０内には、内部素子１４と外部を電気的に接続する電気配線（図示されていない）が形成されている。
【００７４】
封着材料層１５は、パッケージ基体１０の枠部１３の頂部とガラス蓋１１の内部素子１４側の表面との間に、枠部１３の頂部の全周に亘って配されている。また、封着材料層１５は、本発明の封着材料により構成されている。そして、封着材料層１５の幅は、パッケージ基体１０の枠部１３の頂部の幅よりも小さく、更にガラス蓋１１及び枠部１３の端部の端縁から離間している。更に封着材料層１５の平均厚みは８．０μｍ未満になっている。
【００７５】
また、上記気密パッケージ１は、次のようにして作製することができる。まず封着材料層１５と枠部１３の頂部が接するように、封着材料層１５が予め形成されたガラス蓋１１をパッケージ基体１０上に載置する。続いて、押圧治具を用いてガラス蓋１１を押圧しながら、ガラス蓋１１側から封着材料層１５に沿って、レーザー照射装置１８から出射したレーザー光Ｌを照射する。これにより、封着材料層１５が軟化流動し、パッケージ基体１０の枠部１３の頂部の表層と反応することで、パッケージ基体１０とガラス蓋１１が気密一体化されて、気密パッケージ１の気密構造が形成される。
【実施例１】
【００７６】
実施例に基づいて、本発明を詳細に説明する。なお、以下の実施例は単なる例示である。本発明は、以下の実施例に何ら限定されない。
【００７７】
表１は、本発明の実施例（試料Ｎｏ．１〜４）と比較例（試料Ｎｏ．５〜８）を示している。なお、表中で「Ｎ．Ａ．」は、未測定であることを意味する。
【００７８】
【表１】
2019151539.tif 000002
【００７９】
次のようにして、表中に記載のガラス粉末を作製した。まず表中のガラス組成になるように、各種原料を調合したガラスバッチを準備し、これを白金坩堝に入れて９００℃で１時間溶融した。溶融に際し、白金棒を用いて攪拌し、溶融ガラスの均質化を行った。次に、得られた溶融ガラスの一部を水冷双ローラー間に流し出して、フィルム状に成形し、残りの溶融ガラスをカーボン製の型枠に流し出して、棒状に成形した。最後に、得られたガラスフィルムをボールミルにて粉砕後、平均粒子径Ｄ５０が１．０μｍ、最大粒子径Ｄｍａｘが３．０μｍになるように空気分級機で分級した。また、棒状のガラスについては、徐冷点よりも約２０℃高い温度に保持された電気炉内に投入した後、３分／分の降温速度で常温まで徐冷した。なお、この棒状のガラスは、密度測定用に使用するものである。
【００８０】
耐火物フィラー粉末として、ＮｂＺｒ(ＰＯ４)３を用いた。耐火物フィラー粉末は、空気分級により、平均粒子径Ｄ５０１．０μｍ、最大粒子径Ｄｍａｘ３．０μｍに調整されている。
【００８１】
ガラス粉末と耐火性フィラー粉末を表中に示す混合割合で混合し、試料Ｎｏ．１〜８を作製した。試料Ｎｏ．１〜８につき、熱膨張係数α、軟化流動性、レーザー封着強度及び気密信頼性を評価した。その結果を表１に示す。
【００８２】
熱膨張係数αは、ＴＭＡ装置により、３０〜１５０℃の温度範囲で測定した値である。なお、ＴＭＡの測定試料として、各試料を緻密に焼結させた後、所定形状に加工したものを用いた。
【００８３】
軟化流動性は、各試料について、０．６ｃｍ３分に相当する質量の粉末を金型により外径２０ｍｍのボタン状に乾式プレスし、これを２５ｍｍ×２５ｍｍ×０．６ｍｍ厚のアルミナ基板上に載置し、空気中で１０℃／分の速度で昇温した後、５１０℃で１０分間保持した上で室温まで１０℃／分で降温し、得られたボタンの直径（流動径）を測定することで評価したものである。具体的には、流動径が１６．０ｍｍ以上である場合を「○」、１６．０ｍｍ未満である場合を「×」として評価した。
【００８４】
次のようにして、レーザー封着強度を評価した。最初に、各試料とビークル（エチルセルロース樹脂含有のトリプロピレングリコールモノブチルエーテル）を三本ロールミルで均一に混錬し、ペースト化した後、無アルカリガラス基板（日本電気硝子株式会社製ＯＡ−１０、□４０ｍｍ×０．５ｍｍ厚、熱膨張係数３８×１０−７／℃）上に、無アルカリガラス基板の端縁に沿って額縁状（５μｍ厚、０．６ｍｍ幅）に塗布し、乾燥オーブンで１２０℃、１０分間乾燥した。次に、室温から１０℃／分で昇温し、４５０℃で１０分間焼成した後、室温まで１０℃／分で降温し、ペースト中の樹脂成分の焼却（脱バインダー処理）及び封着材料の固着を行い、無アルカリガラス基板上に封着材料層を形成した。次に、封着材料層を有する無アルカリガラス基板を、封着材料層が形成されていないＬＴＣＣ製パッケージ（□４０ｍｍ）の上に正確に重ねた後、無アルカリガラス基板側から、封着材料層に沿って、波長８０８ｎｍのレーザー光を照射することにより、封着材料層を軟化流動させて、無アルカリガラス基板とＬＴＣＣ製パッケージを気密封着した。なお、封着材料層の平均厚みに応じて、レーザー光の照射条件（出力、照射速度）を調整した。最後に、得られた封着構造体を上方１ｍからコンクリート上に落下させた後、無アルカリガラスと封着材料層の界面に剥離が発生しなかったものを「○」、無アルカリガラスと封着材料層の界面が部分的に剥離したものを「△」、無アルカリガラスと封着材料層の界面が完全に剥離したものを「×」として、レーザー封着強度を評価した。
【００８５】
次のようにして、気密信頼性を評価した。上記の方法で得られた封着構造体を８５℃、湿度８５％に保持された恒温恒湿槽内で１０００時間保持した。その後、封着構造体を光学顕微鏡で観察して、封着材料層が変質せず、封着構造体内に水分の侵入が認められなかったものを「○」、封着構造体内に水分の侵入が認められなかったが、封着材料層が変質したものを「△」、封着構造体内に水分の侵入が認められたものを「×」として、気密信頼性を評価した。
【００８６】
表１から分かるように、試料Ｎｏ．１〜４は、ガラス粉末のガラス組成が所定範囲に規制されているため、軟化流動性、レーザー封着強度及び気密信頼性の評価が良好であった。一方、試料Ｎｏ．５、６は、耐候性が低いため、気密信頼性の評価が不良であった。また試料Ｎｏ．７は、軟化流動性、レーザー封着強度及び気密信頼性の評価が不良であった。更に試料Ｎｏ．８は、光吸収特性が低いため、レーザー封着強度の評価が不良であった。
【実施例２】
【００８７】
まず、外形３０ｍｍ×２０ｍｍ、外形に沿って額縁状に形成される枠部の幅２．５ｍｍ、枠部の高さ２．５ｍｍ、基部の厚み１．０ｍｍの寸法を有するパッケージ基体が得られるように、グリーンシート（日本電気硝子社製ＭＬＳ−２６Ｂ）を積層、圧着した後、８７０℃で２０分間焼成して、ガラスセラミックからなるパッケージ基体を得た。
【００８８】
次のようにして試料Ｎｏ．１〜４に係る気密パッケージをそれぞれ得た。ホウケイ酸ガラスからなるガラス蓋（日本電気硝子社製ＢＤＡ、３０ｍｍ×２０ｍｍ×厚み０．３ｍｍ）の外周端縁に沿って、上記試料Ｎｏ．1〜４に係る封着材料を用いて額縁状の封着材料層を形成した。詳述すると、まず、粘度が約１００Ｐａ・ｓ（２５℃、Ｓｈｅａｒ  ｒａｔｅ：４）になるように、上記試料Ｎｏ．1〜４に係る封着材料、ビークル及び溶剤を混練した後、更に三本ロールミルで粉末が均一に分散するまで混錬して、ペースト化し、封着材料ペーストを得た。ビークルにはグリコールエーテル系溶剤にエチルセルロース樹脂を溶解させたものを使用した。次に、ガラス蓋の外周端縁に沿って、スクリーン印刷機により上記の封着材料ペーストを額縁状に印刷した。更に、大気雰囲気下にて、１２０℃で１０分間乾燥した後、大気雰囲気下にて、５００℃で１０分間焼成することにより、平均幅４００μｍ、平均厚み６μｍの封着材料層をガラス蓋上に形成した
更に、封着材料層を有するガラス蓋を、パッケージ基体の上に正確に重ねた後、ガラス蓋側から、封着材料層に沿って、波長８０８ｎｍのレーザー光を照射することにより、封着材料層を軟化流動させて、ガラス蓋とパッケージ基体を気密封着して、試料Ｎｏ．１〜４に係る気密パッケージをそれぞれ得た。
【００８９】
試料Ｎｏ．１〜４に係る気密パッケージを８５℃、湿度８５％に保持された恒温恒湿槽内で１０００時間保持した後、光学顕微鏡で観察したところ、封着構造体内に水分の侵入が認められなかった。よって、試料Ｎｏ．１〜４に係る気密パッケージは、気密信頼性が高いものと考えられる。
【産業上の利用可能性】
【００９０】
本発明のガラス粉末及びそれを用いた封着材料は、ＭＥＭＳパッケージ、ＬＥＤパッケージ等の気密パッケージのレーザー封着に好適であり、色素増感型太陽電池、ＣＩＧＳ系薄膜化合物太陽電池等の太陽電池のレーザー封着にも好適である。
【図１】
2019151539.tif 000003